(57)【要約】【課題】断熱性および表面の寸法安定性に優れるフェノール樹脂発泡板を提供する。【解決手段】ハロゲン化不飽和炭化水素を含むフェノール樹脂発泡板であって、式（１）：０．８≦ＡＲａｖｅ≦１．５および式（２）：（ＡＲｍａｘ−ＡＲａｖｅ）／ＡＲａｖｅ＞０．１８を満たすことを特徴とするフェノール樹脂発泡板。ここで、ＡＲａｖｅは、前記フェノール樹脂発泡板を厚み方向に切断した断面を、厚み方向に５つの領域に区分し、前記５つの領域それぞれの中心部、および前記５つの領域のうちの両端の２つの領域それぞれの表層部の７か所について、気泡の平均アスペクト比を測定し、相加平均した値を示し、ＡＲｍａｘは、前記７か所それぞれの平均アスペクト比のうちの最大値を示し、アスペクト比は、［厚み方向における気泡径（μｍ）］／［厚み方向と直交する方向における気泡径（μｍ）］で求められる値を示す。【選択図】なし【特許請求の範囲】
【請求項１】
ハロゲン化不飽和炭化水素を含むフェノール樹脂発泡板であって、
以下の式（１）および（２）を満たすことを特徴とするフェノール樹脂発泡板。
０．８≦ＡＲａｖｅ≦１．５    ・・・（１）
（ＡＲｍａｘ−ＡＲａｖｅ）／ＡＲａｖｅ＞０．１８    ・・・（２）
ここで、ＡＲａｖｅは、前記フェノール樹脂発泡板を厚み方向に切断した断面を、厚み方向に５つの領域に区分し、前記５つの領域それぞれの中心部、および前記５つの領域のうちの両端の２つの領域それぞれの表層部の７か所について、気泡の平均アスペクト比を測定し、相加平均した値を示し、
ＡＲｍａｘは、前記７か所それぞれの平均アスペクト比のうちの最大値を示し、
アスペクト比は、［厚み方向における気泡径（μｍ）］／［厚み方向と直交する方向における気泡径（μｍ）］で求められる値を示す。
【請求項２】
以下の式（３）をさらに満たす、請求項１に記載のフェノール樹脂発泡板。
ＡＲａｖｅ−ＳＡＲａｖｅ＞０    ・・・（３）
ここで、ＡＲａｖｅは、前記と同義であり、
ＳＡＲａｖｅは、前記５つの領域のうちの両端の２つの領域それぞれの表層部の気泡の平均アスペクト比を相加平均した値を示す。
【発明の詳細な説明】
【技術分野】
【０００１】
本発明は、フェノール樹脂発泡板に関する。
【背景技術】
【０００２】
フェノール樹脂発泡板は、難燃性、耐熱性、耐薬品性、耐腐食性等に優れることから、断熱材として種々の分野で採用されている。例えば建築分野では、合成樹脂建材、特に壁板内装材として、フェノール樹脂発泡板が採用されている。
フェノール樹脂発泡板は通常、フェノール樹脂、発泡剤、酸触媒（硬化剤）、界面活性剤等を含む発泡性フェノール樹脂組成物を発泡、硬化させることによって製造される。このようにして製造されたフェノール樹脂発泡板は独立気泡を有し、独立気泡中には発泡剤が気化したガスが含まれる。
フェノール樹脂発泡板の発泡剤として、オゾン層破壊係数がゼロで温暖化係数も小さく、さらに熱伝導率も低いハロゲン化不飽和炭化水素を用いることが提案されている（特許文献１〜２参照）。
【先行技術文献】
【特許文献】
【０００３】
【特許文献１】特表２００８−５４６８９２号公報
【特許文献２】特許第５６８８４８７号公報
【発明の概要】
【発明が解決しようとする課題】
【０００４】
しかし、本発明者らの検討によれば、発泡剤としてハロゲン化不飽和炭化水素を用いたフェノール樹脂発泡板は、環境適合性や断熱性に優れるものの、表面が収縮しやすい（表面の寸法変化率が大きい）という問題が発生することを見出した。発泡板の表面には面材が積層されていることが多いため、発泡板の表面が収縮すると、積層されている面材にしわが発生して外観が悪化する。
【０００５】
本発明の目的は、断熱性および表面の寸法安定性に優れるフェノール樹脂発泡板を提供することにある。
【課題を解決するための手段】
【０００６】
本発明は以下の態様を有する。
＜１＞ハロゲン化不飽和炭化水素を含むフェノール樹脂発泡板であって、
以下の式（１）および（２）を満たすことを特徴とするフェノール樹脂発泡板。
０．８≦ＡＲａｖｅ≦１．５    ・・・（１）
（ＡＲｍａｘ−ＡＲａｖｅ）／ＡＲａｖｅ＞０．１８    ・・・（２）
ここで、ＡＲａｖｅは、前記フェノール樹脂発泡板を厚み方向に切断した断面を、厚み方向に５つの領域に区分し、前記５つの領域それぞれの中心部、および前記５つの領域のうちの両端の２つの領域それぞれの表層部の７か所について、気泡の平均アスペクト比を測定し、相加平均した値を示し、
ＡＲｍａｘは、前記７か所それぞれの平均アスペクト比のうちの最大値を示し、
アスペクト比は、［厚み方向における気泡径（μｍ）］／［厚み方向と直交する方向における気泡径（μｍ）］で求められる値を示す。
＜２＞以下の式（３）をさらに満たす、＜１＞に記載のフェノール樹脂発泡板。
ＡＲａｖｅ−ＳＡＲａｖｅ＞０    ・・・（３）
ここで、ＡＲａｖｅは、前記と同義であり、
ＳＡＲａｖｅは、前記５つの領域のうちの両端の２つの領域それぞれの表層部の気泡の平均アスペクト比を相加平均した値を示す。
【発明の効果】
【０００７】
本発明によれば、断熱性および表面の寸法安定性に優れるフェノール樹脂発泡板を提供できる。
【図面の簡単な説明】
【０００８】
【図１】アスペクト比の測定方法を説明する図である。
【図２】アスペクト比の測定方法を説明する図である。
【発明を実施するための形態】
【０００９】
本発明のフェノール樹脂発泡板は、ハロゲン化不飽和炭化水素を含む。
フェノール樹脂発泡板中には、複数の気泡が形成されており、気泡壁には実質的に孔が存在せず、複数の気泡の少なくとも一部は相互に連通していない独立気泡になっている。
気泡壁は、フェノール樹脂の硬化物から構成される。
ハロゲン化不飽和炭化水素は、発泡剤として用いられたものであり、ガスの状態で独立気泡中に保持されている。独立気泡中には、ハロゲン化不飽和炭化水素の他、ハロゲン化不飽和炭化水素以外の発泡剤に由来するガスが保持されていてもよい。独立気泡中に保持されるガスの組成比は、発泡剤の組成比とおおむね同様の比率となる。
【００１０】
本発明のフェノール樹脂発泡板は、フェノール樹脂と、発泡剤と、酸触媒と、界面活性剤とを含む発泡性フェノール樹脂組成物を発泡、硬化させてなるものであることが好ましい。
発泡性フェノール樹脂組成物は、必要に応じて、本発明の効果を損なわない範囲で、フェノール樹脂、発泡剤、酸触媒および界面活性剤以外の他の成分をさらに含んでもよい。
【００１１】
（フェノール樹脂）
フェノール樹脂としては、レゾール型のものが好ましい。
レゾール型フェノール樹脂は、フェノール化合物とアルデヒドとをアルカリ触媒の存在下で反応させて得られるフェノール樹脂である。
フェノール化合物としては、フェノール、クレゾール、キシレノール、パラアルキルフェノール、パラフェニルフェノール、レゾルシノールおよびこれらの変性物等が挙げられる。アルデヒドとしては、ホルムアルデヒド、パラホルムアルデヒド、フルフラール、アセトアルデヒド等が挙げられる。アルカリ触媒としては、水酸化ナトリウム、水酸化カリウム、水酸化カルシウム、脂肪族アミン（トリメチルアミン、トリエチルアミン等）等が挙げられる。ただしフェノール化合物、アルデヒド、アルカリ触媒はそれぞれ上記のものに限定されるものではない。
フェノール化合物とアルデヒドとの使用割合は特に限定されない。好ましくは、フェノール化合物：アルデヒドのモル比で、１：１〜１：３であり、より好ましくは１：１．３〜１：２．５である。
【００１２】
（発泡剤）
発泡剤は、ハロゲン化不飽和炭化水素を含む。
ハロゲン化不飽和炭化水素はフェノール樹脂との相溶性が高く、発泡性フェノール樹脂組成物が低粘度化しやすい傾向がある。発泡性フェノール樹脂組成物が低粘度化すると、吐出した発泡性フェノール樹脂組成物が幅方向に薄く広がりやすくなり、発泡させたときに厚さ方向へ膨張して気泡のアスペクト比が大きくなる（縦長になる）傾向があるが、発泡体表面の気泡のアスペクト比が大きくなると、表面の収縮が起きやすくなることが分かった。そのため、発泡剤がハロゲン化不飽和炭化水素を含む場合には、気泡のアスペクト比をあまり大きくしない様にする、すなわち得られるフェノール樹脂発泡板が前記式（１）を満たすものとすることにより、表面の収縮を抑えた発泡板とすることができる。また、ハロゲン化不飽和炭化水素は、イソペンタン等のハロゲン化されていない炭化水素に比べて熱伝導率が低いことからフェノール樹脂発泡板の熱伝導率が低くなって、優れた断熱性が発揮される。
また、ハロゲン化不飽和炭化水素は、オゾン破壊係数（ＯＤＰ）や地球温暖化係数（ＧＷＰ）が小さく、環境に与える影響が小さい。さらに、ハロゲン化不飽和炭化水素は不燃性であるため、フェノール樹脂発泡板の難燃性が優れる。
【００１３】
ハロゲン化不飽和炭化水素は、分子内に炭素−炭素二重結合とハロゲン原子を有する。
ハロゲン化不飽和炭化水素としては、発泡剤として公知のものを用いることができ、典型的には、沸点−２８〜８０℃のものが挙げられる。
ハロゲン化不飽和炭化水素の熱伝導率は、０．０１３Ｗ／ｍ・Ｋ以下が好ましく、０．０１１Ｗ／ｍ・Ｋ以下がより好ましい。
ハロゲン化不飽和炭化水素の炭素数は、２〜６が好ましく、２〜５がより好ましい。
【００１４】
ハロゲン化不飽和炭化水素としては、フッ素化不飽和炭化水素、塩素化不飽和炭化水素、塩素化フッ素化不飽和炭化水素、臭素化フッ素化不飽和炭化水素、ヨウ素化フッ素化不飽和炭化水素等が挙げられる。ハロゲン化不飽和炭化水素は、水素の全てがハロゲンで置換されたものでもよいし、水素の一部がハロゲンで置換されたものでもよい。
ハロゲン化不飽和炭化水素としては、フッ素化不飽和炭化水素、塩素化フッ素化不飽和炭化水素等、フッ素原子を有するものが好ましい。
これらのハロゲン化不飽和炭化水素は、１種単独で用いられてもよいし、２種以上が組み合わされて用いられてもよい。
【００１５】
フッ素化不飽和炭化水素としては、分子内にフッ素と二重結合とを有するヒドロフルオロオレフィン（以下、「ＨＦＯ」ともいう。）が挙げられる。ＨＦＯとしては、例えば、２，３，３，３−テトラフルオロプロペン（ＨＦＯ−１２３４ｙｆ）、１，３，３，３−テトラフルオロプロペン（ＨＦＯ−１２３４ｚｅ）（ＥおよびＺ異性体）、１，１，１，４，４，４−ヘキサフルオロ−２−ブテン（ＨＦＯ１３３６ｍｚｚ）（ＥおよびＺ異性体）（ＳｙｎＱｕｅｓｔ  Ｌａｂｏｒａｔｏｒｉｅｓ社製、製品番号：１３００−３−Ｚ６）等の特表２００９−５１３８１２号公報等に開示されるものが挙げられる。
これらのフッ素化不飽和炭化水素は、１種単独で用いられてもよいし、２種以上が組み合わされて用いられてもよい。
【００１６】
塩素化フッ素化不飽和炭化水素としては、１，２−ジクロロ−１，２−ジフルオロエテン（ＥおよびＺ異性体）、１−クロロ−３，３，３−トリフルオロプロペン（ＨＣＦＯ−１２３３ｚｄ）（ＥおよびＺ異性体）（Ｈｏｎｅｙｗｅｌｌ社製、商品名：ＳＯＬＳＴＩＣＥ  ＬＢＡ）、１−クロロ−２，３，３−トリフルオロプロペン（ＨＣＦＯ−１２３３ｙｄ）（ＥおよびＺ異性体）、１−クロロ−１，３，３−トリフルオロプロペン（ＨＣＦＯ−１２３３ｚｂ）（ＥおよびＺ異性体）、２−クロロ−１，３，３−トリフルオロプロペン（ＨＣＦＯ−１２３３ｘｅ）（ＥおよびＺ異性体）、２−クロロ−２，２，３−トリフルオロプロペン（ＨＣＦＯ−１２３３ｘｃ）、２−クロロ−３，３，３−トリフルオロプロペン（ＨＣＦＯ−１２３３ｘｆ）（ＳｙｎＱｕｅｓｔ  Ｌａｂｏｒａｔｏｒｉｅｓ社製、製品番号：１３００−７−０９）、３−クロロ−１，２，３−トリフルオロプロペン（ＨＣＦＯ−１２３３ｙｅ）（ＥおよびＺ異性体）、３−クロロ−１，１，２−トリフルオロプロペン（ＨＣＦＯ−１２３３ｙｃ）、３，３−ジクロロ−３−フルオロプロペン、１，２−ジクロロ−３，３，３−トリフルオロプロペン（ＨＣＦＯ−１２２３ｘｄ）（ＥおよびＺ異性体）、２−クロロ−１，１，１，４，４，４−ヘキサフルオロ−２−ブテン（ＥおよびＺ異性体）、および２−クロロ−１，１，１，３，４，４，４−ヘプタフルオロ−２−ブテン（ＥおよびＺ異体）等が挙げられる。
これらの塩素化フッ素化不飽和炭化水素は、１種単独で用いられてもよいし、２種以上が組み合わされて用いられてもよい。
【００１７】
発泡剤は、ハロゲン化不飽和炭化水素以外の他の発泡剤をさらに含んでもよい。
他の発泡剤としては、特に限定されず、例えば、炭化水素；ハロゲン化飽和炭化水素；炭酸水素ナトリウム、炭酸ナトリウム、炭酸カルシウム、炭酸マグネシウム、アゾジカルボン酸アミド、アゾビスイソブチロニトリル、アゾジカルボン酸バリウム、Ｎ，Ｎ’−ジニトロソペンタメチレンテトラミン、ｐ，ｐ’−オキシビスベンゼンスルホニルヒドラジド、トリヒドラジノトリアジン等の化学発泡剤；多孔質固体材料等が挙げられる。これらの発泡剤は、１種単独で用いられてもよいし、２種以上が組み合わされて用いられてもよい。
【００１８】
炭化水素としては、発泡剤として公知のものを用いることができ、沸点が−２０〜５０℃のものが好適に用いられる。
炭化水素としては、炭素数４〜６の環状分子構造又は炭素数４〜６の鎖状分子構造を有するものが好ましく、例えばイソブタン、ノルマルブタン、シクロブタン、ノルマルペンタン、イソペンタン、シクロペンタン、ネオペンタン等が挙げられる。これらの炭化水素は、低温域（例えば、−８０℃程度の冷凍庫用断熱材）から高温域（例えば１３０℃程度の加熱体用断熱材）までの広い温度範囲で優れた断熱性能を確保でき、比較的安価であり経済的にも有利である。
これらの炭化水素は、１種単独で用いられてもよいし、２種以上が組み合わされて用いられてもよい。
【００１９】
ハロゲン化飽和炭化水素としては、発泡剤として公知のものを用いることができ、例えば塩素化飽和炭化水素、フッ素化飽和炭化水素等が挙げられる。ハロゲン化飽和炭化水素は、水素の全てがハロゲンで置換されたものでもよいし、水素の一部がハロゲンで置換されたものでもよい。
塩素化飽和炭化水素としては、炭素数が２〜５であるものが好ましく、例えばジクロロエタン、プロピルクロライド、イソプロピルクロライド、ブチルクロライド、イソブチルクロライド、ペンチルクロライド、イソペンチルクロライド等が挙げられる。
フッ素化飽和炭化水素としては、例えば、ジフルオロメタン（ＨＦＣ３２）、１，１，１，２，２−ペンタフルオロエタン（ＨＦＣ１２５）、１，１，１−トリフルオロエタン（ＨＦＣ１４３ａ）、１，１，２，２−テトラフルオロエタン（ＨＦＣ１３４）、１，１，１，２−テトラフルオロエタン（ＨＦＣ１３４ａ）、１，１−ジフルオロエタン（ＨＦＣ１５２ａ）、１，１，１，２，３，３，３−ヘプタフルオロプロパン（ＨＦＣ２２７ｅａ）、１，１，１，３，３−ペンタフルオプロパン（ＨＦＣ２４５ｆａ）、１，１，１，３，３−ペンタフルオブタン（ＨＦＣ３６５ｍｆｃ）、および１，１，１，２，２，３，４，５，５，５−デカフルオロペンタン（ＨＦＣ４３１０ｍｅｅ）等のハイドロフルオロカーボンが挙げられる。
上記の中でも、オゾン層破壊係数が低く、環境適合性に優れる点で、イソプロピルクロライドが好ましい。
【００２０】
本発明においては、発泡剤が、炭化水素をさらに含むことが好ましい。すなわち、フェノール樹脂発泡板が、ハロゲン化不飽和炭化水素および炭化水素を含むものであることが好ましい。液体の発泡剤は発泡性フェノール樹脂組成物よりも粘度が低いため、発泡性フェノール樹脂組成物の大半を占めるフェノール樹脂に発泡剤が溶解しやすいと発泡性フェノール樹脂組成物の粘度が低下するが、発泡剤が溶解しにくいと発泡性フェノール樹脂組成物の粘度は低下しにくい。ハロゲン化不飽和炭化水素はフェノール樹脂との相溶性が高い一方、炭化水素はフェノール樹脂との相溶性が低いことが知られており、発泡剤として炭化水素を添加させることで、ハロゲン化不飽和炭化水素のみを発泡剤として用いる場合よりも発泡性フェノール樹脂組成物の粘度が高まり、発泡性フェノール樹脂組成物を吐出した時に広がりにくくなり、発泡成形装置内において発泡板の厚さ方向の膨張が抑えられ、発泡板の面方向に膨張しやすくなる。その結果、気泡が横長になりアスペクト比が全体的に低下するため、ＡＲａｖｅが小さくなり、得られるフェノール樹脂発泡板が前記式（１）及び（２）を満たすものとなりやすい傾向がある。
【００２１】
ハロゲン化不飽和炭化水素と炭化水素との質量比は、ハロゲン化不飽和炭化水素：炭化水素：＝１：９〜９：１であることが好ましく、３：７〜７：３であることがより好ましく、４：６〜６：４であることがさらに好ましい。
ハロゲン化不飽和炭化水素の割合が上記下限値以上であれば、フェノール樹脂発泡板の断熱性をより高められる。ハロゲン化不飽和炭化水素の割合が上記上限値以下であれば、発泡性フェノール樹脂組成物の粘度が高くなり、前記式（２）を満たすフェノール樹脂発泡板を得やすく、また、発泡性フェノール樹脂組成物の発泡性が良好で、発泡剤の量が少なくても十分に発泡できる。
【００２２】
発泡性フェノール樹脂組成物中の発泡剤の含有量は、フェノール樹脂１００質量部当り、１〜２５質量部が好ましく、３〜１５質量部がより好ましく、５〜１２質量部がさらに好ましい。上記下限値未満では、発泡性フェノール樹脂組成物の発泡の程度が不十分になって、フェノール樹脂発泡板の断熱性が低下するおそれがある。上記上限値超では、発泡性フェノール樹脂組成物の発泡の程度が高まりすぎて、フェノール樹脂発泡板の強度が低下するおそれがある。
【００２３】
（酸触媒）
酸触媒は、フェノール樹脂の重合（硬化）を開始させるために使用される。
酸触媒としては、ベンゼンスルホン酸、エチルベンゼンスルホン酸、パラトルエンスルホン酸、キシレンスルホン酸、ナフタレンスルホン酸、フェノールスルホン酸等の有機酸、硫酸、リン酸等の無機酸等が挙げられる。これらの酸触媒は、１種を単独で用いてもよく、２種以上を組み合わせて用いてもよい。
【００２４】
発泡性フェノール樹脂組成物中の酸触媒の含有量は、フェノール樹脂１００質量部当り、５〜３０質量部が好ましく、８〜２５質量部がより好ましく、１０〜２０質量部がさらに好ましい。
【００２５】
（界面活性剤）
界面活性剤は、気泡径（セル径）の微細化に寄与する。
界面活性剤としては、特に限定されず、整泡剤等として公知のものを使用できる。例えば、ひまし油アルキレンオキシド付加物、シリコーン系界面活性剤、ポリオキシエチレンソルビタン脂肪酸エステル等が挙げられる。これらの界面活性剤は、１種単独で用いられてもよいし、２種以上が組み合わされて用いられてもよい。
界面活性剤は、気泡径の小さい気泡を形成しやすい点で、ひまし油アルキレンオキシド付加物およびシリコーン系界面活性剤のいずれか一方または両方を含むことが好ましく、熱伝導率をより低く、難燃性をより高くできる点で、シリコーン系界面活性剤を含むことがより好ましい。
【００２６】
ひまし油アルキレンオキシド付加物におけるアルキレンオキシドとしては、炭素数２〜４のアルキレンオキシドが好ましく、エチレンオキシド（以下、「ＥＯ」と略記する。）、プロピレンオキシド（以下、「ＰＯ」と略記する。）がより好ましく、ＥＯがさらに好ましい。ひまし油に付加するアルキレンオキシドは１種でもよく２種以上でもよい。
ひまし油アルキレンオキシド付加物としては、ひまし油ＥＯ付加物、ひまし油ＰＯ付加物が好ましい。
【００２７】
ひまし油アルキレンオキシド付加物におけるアルキレンオキシドの付加モル数は、ひまし油１モルに対し、２０モル超６０モル未満が好ましく、２１〜４０モルがより好ましい。かかるひまし油アルキレンオキシド付加物においては、ひまし油の長鎖炭化水素基を主体とする疎水性基と、所定付加モルのアルキレンオキシド（ＥＯ等）によって形成されたポリオキシアルキレン基（ポリオキシエチレン基等）を主体とする親水性基とが、分子内でバランス良く配置されて、良好な界面活性能が発揮される。このため、フェノール樹脂発泡板の気泡径が小さくなる。また、フェノール樹脂発泡板の気泡壁に柔軟性が付与されて、亀裂の発生が防止される。
【００２８】
シリコーン系界面活性剤としては、例えばジメチルポリシロキサンとポリエーテルとの共重合体、オクタメチルシクロテトラシロキサン等のオルガノポリシロキサン系化合物が挙げられる。中でも、より均一でより微細な気泡を得られる点で、ジメチルポリシロキサンとポリエーテルとの共重合体が好ましい。
ジメチルポリシロキサンとポリエーテルとの共重合体は、ジメチルポリシロキサンとポリエーテルとのブロック共重合体である。ブロック共重合体の構造は、特に限定されず、例えば、シロキサン鎖の両方の末端にポリエーテル鎖が結合したＡＢＡ型、複数のシロキサン鎖と複数のポリエーテル鎖が交互に結合した（ＡＢ）ｎ型、分岐状のシロキサン鎖の末端のそれぞれにポリエーテル鎖が結合した枝分かれ型、シロキサン鎖に側基（末端以外の部分に結合する基）としてポリエーテル鎖が結合したペンダント型等が挙げられる。
【００２９】
ジメチルポリシロキサンとポリエーテルとの共重合体としては、例えば、ジメチルポリシロキサン−ポリオキシアルキレン共重合体が挙げられる。
ポリオキシアルキレンにおけるオキシアルキレン基の炭素数は、２又は３が好ましい。
ポリオキシアルキレンを構成するオキシアルキレン基は、１種でもよく２種以上でもよい。
ジメチルポリシロキサン−ポリオキシアルキレン共重合体の具体例としては、ジメチルポリシロキサン−ポリオキシエチレン共重合体、ジメチルポリシロキサン−ポリオキシプロピレン共重合体、ジメチルポリシロキサン−ポリオキシエチレン−ポリオキシプロピレン共重合体等が挙げられる。
【００３０】
ジメチルポリシロキサンとポリエーテルとの共重合体としては、末端が−ＯＲ（式中、Ｒは、水素原子またはアルキル基である。）であるポリエーテル鎖を有するものが好ましく、熱伝導率をより低くできる点で、Ｒが水素原子であるものが特に好ましい。
【００３１】
発泡性フェノール樹脂組成物中の界面活性剤の含有量は、フェノール樹脂１００質量部当り、１〜１０質量部が好ましく、２〜５質量部がより好ましい。界面活性剤の含有量が上記下限値以上であれば、気泡径が均一かつ微細になりやすい。上記上限値以下であれば、フェノール樹脂発泡板の吸水性が低くなり、また、製造コストも抑えられる。
【００３２】
発泡性フェノール樹脂組成物中、発泡剤：界面活性剤で表される質量比は、例えば、１：１〜６：１が好ましい。発泡剤と界面活性剤との質量比が上記範囲内であれば、発泡剤をフェノール樹脂中に均一に分散して、微細な気泡を形成できる。発泡剤の比率が上記下限値未満では、発泡性フェノール樹脂組成物中の発泡剤の含有量が少なくなりすぎて、発泡性フェノール樹脂組成物の発泡が不十分になるおそれがある。発泡剤の比率が上記上限値超では、界面活性剤の量が少なくなりすぎて、発泡性フェノール樹脂組成物中の発泡剤の分散性が低下するおそれがある。
【００３３】
（他の成分）
他の成分としては、発泡性フェノール樹脂組成物の添加剤として公知のものを用いることができ、例えば、発泡核剤、尿素、可塑剤、充填剤（充填材）、難燃剤（例えばリン系難燃剤等）、架橋剤、有機溶媒、アミノ基含有有機化合物、着色剤等が挙げられる。
【００３４】
発泡核剤としては、窒素、ヘリウム、アルゴン、二酸化炭素、空気等の低沸点物質が挙げられる。発泡核剤を用いることで、フェノール樹脂発泡板中の気泡をより均一かつ微細にできる。
発泡性フェノール樹脂組成物中の発泡核剤の含有量は、発泡剤に対して、０．０５〜５ｍｏｌ％が好ましい。
ただし、発泡核剤は、発泡剤に予め分散され、発泡性フェノール樹脂組成物に配合されるのが通常である。発泡核剤を発泡剤に分散するには、加圧条件下で発泡核剤を発泡剤に注入する必要があり、製造工程が煩雑となる。本発明では、発泡核剤を用いなくても均一かつ微細な気泡を形成できるため、発泡核剤を発泡剤に分散する設備や煩雑な工程等を必要とせず、フェノール樹脂発泡板を容易に製造できる。
【００３５】
尿素は、発泡性フェノール樹脂組成物を発泡成形して発泡板を作製する際、ホルムアルデヒドを捕捉するホルムアルデヒドキャッチャー剤として用いられる。
可塑剤としては、例えば、グリコール系化合物が挙げられる。グリコール系化合物を用いることで、後述する充填剤を発泡性フェノール樹脂組成物に均一に分散できる。グリコール化合物としては、例えば、フタル酸とジエチレングリコールの反応生成物であるポリエステルポリオール、ポリエチレングリコール、アルキレングリコールエーテル等が挙げられる。アルキレングリコールエーテルとしては、アルキレングリコールアルキルエーテル、例えばエチレングリコールメチルエーテル、プロピレングリコールメチルエーテル等が挙げられる。
【００３６】
充填剤としては、熱伝導率および酸性度が低く、かつ防火性の向上したフェノール樹脂発泡板を与えることができる点で、無機フィラーが好ましい。
無機フィラーとしては、例えば、水酸化アルミニウム、水酸化マグネシウム、酸化カルシウム、酸化マグネシウム、酸化アルミニウム、酸化亜鉛、酸化チタン、酸化アンチモン等の金属の水酸化物や酸化物、亜鉛等の金属粉末；炭酸カルシウム、炭酸マグネシウム、炭酸バリウム、炭酸亜鉛等の金属の炭酸塩；炭酸水素ナトリウム、炭酸水素カリウム等のアルカリ金属炭酸水素塩；炭酸水素カルシウム、炭酸水素マグネシウム等のアルカリ土類金属炭酸水素塩；硫酸カルシウム、硫酸バリウム、珪酸カルシウム、マイカ、タルク、ベントナイト、ゼオライト、シリカゲル等が挙げられる。ただし、酸触媒として強酸を使用する場合、金属粉末、炭酸塩は、ポットライフの調整に影響がない範囲で添加する必要がある。これらの無機フィラーは、１種単独で用いられてもよいし、２種以上が組み合わされて用いられてもよい。
【００３７】
なお、充填剤は、フッ化水素を捕捉する保護剤としても機能する。発泡剤として使用するハロゲン化不飽和炭化水素は、分解によってフッ化水素を発生したり、その製造原料として使用されたフッ化水素を不純物として含んでいることが知られている（特表２０１４−５１１９３０号公報）。このフッ化水素は、例えば、シリコーン系界面活性剤の疎水部を構成するシロキサン結合と反応して界面活性作用を低下させる。そこで、上記の充填剤が保護剤として発泡性フェノール樹脂組成物に添加されてもよい。
【００３８】
発泡性フェノール樹脂組成物は、フェノール樹脂、発泡剤、酸触媒、界面活性剤及び必要に応じて任意成分を混合することにより調製される。
各成分の混合順序は特に限定されないが、例えば、フェノール樹脂に界面活性剤、必要に応じて任意成分を加え混合し、得られた混合物に、発泡剤、酸触媒を添加し、この組成物をミキサーに供給して攪拌して、発泡性フェノール樹脂組成物を調製する。
【００３９】
（フェノール樹脂発泡板の特性）
本発明のフェノール樹脂発泡板は、以下の式（１）および（２）を満たす。
０．８≦ＡＲａｖｅ≦１．５    ・・・（１）
（ＡＲｍａｘ−ＡＲａｖｅ）／ＡＲａｖｅ＞０．１８    ・・・（２）
【００４０】
ここで、ＡＲａｖｅは、フェノール樹脂発泡板を厚み方向に切断し、その切断面を、厚み方向に５つの領域に区分し、これら５つの領域それぞれの中心部、およびこれら５つの領域のうちの両端の２つの領域それぞれの表層部の７か所について、気泡の平均アスペクト比を測定し、相加平均した値を示し、
ＡＲｍａｘは、前記７か所それぞれの平均アスペクト比のうちの最大値を示し、
アスペクト比は、［厚み方向における気泡径（μｍ）］／［厚み方向と直交する方向における気泡径（μｍ）］で求められる値を示す。
表層部は、フェノール樹脂発泡板表面から２ｍｍ以内の領域である。なお、フェノール樹脂発泡板の表面に面材が設けられている場合、フェノール樹脂発泡板表面の表面は、面材をはがした状態での表面である。
【００４１】
図１〜２を参照して、アスペクト比の測定方法を説明する。
図１に示すフェノール樹脂発泡板１は、連続走行するコンベアベルト上に配置された第一の面材２上に発泡性フェノール樹脂組成物を吐出し、その上に第二の面材３を積層し、加熱炉を通過させて発泡成形し、任意の長さに切断したものである。フェノール樹脂発泡板１の一方の面には第一の面材２が、他方の面には第二の面材３が積層している。
フェノール樹脂発泡板１は、典型的には、厚さが５〜２００ｍｍである。
まず、フェノール樹脂発泡板１の流れ方向（ＭＤ方向）の中央位置で、幅方向（ＴＤ方向）の中央部および両側の縁部（端部から１００ｍｍ以内）の３か所（図１中、楕円で示した位置）を例えば上面視１辺２５ｍｍの正方形に切り出し、第一の面材２および第二の面材３を剥がして３つの試験片Ｃ、Ｇ、Ｍを得る。
次に、得られた３つの試験片Ｃ、Ｇ、Ｍをそれぞれ、図２に示すように、厚み方向に沿って略５等分になるよう線引きして５つの領域とする。なお、厚みが大きい場合には略５等分になるよう切断して５つの小片としてもよい。以下、各試験片から得た５つの領域を、便宜上、第一の面材２側から順に、「下」、「下中」、「中」、「上中」、「上」と称する。
【００４２】
「下」、「下中」、「中」、「上中」、「上」の各領域のアスペクト比を以下の手順で測定する。
各領域について、流れ方向と直交する厚み方向の断面の中心部（図２中、円で示した位置）を倍率１００倍で撮影する。撮影された画像に、長さ１８００μｍ相当の直線を、縦方向（厚み方向）に２本、横方向（厚み方向と直交する方向）に２本引く。縦方向に引いた直線が横切った気泡の直線上の径を測定し、その結果から体積平均径を算出して厚み方向における気泡径とする。また、横方向に引いた直線が横切った気泡の直線上の径を測定し、その結果から体積平均径を算出して厚み方向と直交する方向における気泡径とする。
これらの気泡径からアスペクト比を算出する。
体積平均径は、以下の数式（ｉ）により求められる。式中、ｄｖｏｌは体積平均径、ｎは直線が横切った気泡の数、ｄは気泡の直線上の径を示す。
【００４３】
【数１】
2017075313.tif 000002
【００４４】
「下」、「上」それぞれの表層部（以下、それぞれ「下表面」、「上表面」ともいう。
）のアスペクト比を以下の手順で測定する。
「下」、「上」の各領域について、流れ方向と直交する厚み方向の断面を、画像中に境界部分（表面から２ｍｍの範囲内のフェノール樹脂発泡板１の断面）が入るように、倍率１００倍で撮影する。撮影された画像のフェノール樹脂発泡板１の部分に、長さ１８００μｍ相当の直線を、縦方向（厚み方向）に２本、横方向（厚み方向と直交する方向）に２本引き、上記と同様にして、厚み方向における気泡径および厚み方向と直交する方向における気泡径を求め、アスペクト比を算出する。
【００４５】
試験片Ｃ、Ｇ、Ｍそれぞれの「下表面」のアスペクト比を相加平均し、その値を「下表面」の気泡の平均アスペクト比とする。「下」、「下中」、「中」、「上中」、「上」、「上表面」についても同様にして気泡の平均アスペクト比を求める。
「下表面」、「下」、「下中」、「中」、「上中」、「上」、「上表面」それぞれの気泡の平均アスペクト比を相加平均することでＡＲａｖｅが算出される。
「下表面」、「下」、「下中」、「中」、「上中」、「上」、「上表面」それぞれの気泡の平均アスペクト比のうち、最も大きい平均アスペクト比をＡＲｍａｘとする。
【００４６】
気泡のアスペクト比が大きいほど、つまり気泡が縦長になるほど、フェノール樹脂発泡板の厚み方向の圧縮強度（機械強度）が上がる傾向がある。一方で、フェノール樹脂発泡板の気泡のアスペクト比が大きいほど、長さと幅方向（フェノール樹脂発泡板の面内方向）の寸法安定性が低い（収縮しやすい）傾向がある。また、気泡のアスペクト比が大きいほど、熱伝導率は大きくなる、つまり熱が伝わりやすく断熱性能が低下する傾向がある。
ＡＲａｖｅが０．８以上であれば、圧縮強度が良好である。ＡＲａｖｅが１．５以下であれば、長さと幅方向の寸法安定性が良好であり、熱伝導率の悪化を抑制できる。
ＡＲａｖｅは、０．８以上１．５以下であることが好ましく、０．８以上１．３以下であることがより好ましい。
【００４７】
発泡板の中心部と表層部とでは、中心部の方が気泡のアスペクト比が大きい傾向があり、（ＡＲｍａｘ−ＡＲａｖｅ）／ＡＲａｖｅが０．１８よりも大きければ、フェノール樹脂発泡板の全体の気泡のアスペクト比のばらつきがある程度大きいことを示し、中心部の気泡に比べて表層部の気泡のアスペクト比が低くなっている（比較的横長になっている）。そのため、フェノール樹脂発泡板の表面の寸法安定性が良好で、面内方向の収縮が生じにくい。
【００４８】
本発明のフェノール樹脂発泡板は、以下の以下の式（３）をさらに満たすことが好ましい。式（３）を満たすことで、表面の寸法安定性がより優れる。
ＡＲａｖｅ−ＳＡＲａｖｅ＞０    ・・・（３）
ここで、ＡＲａｖｅは、前記と同義であり、
ＳＡＲａｖｅは、前記複数の領域のうちの両端の２つの領域それぞれの表層部（つまり「下表面」および「上表面」）の気泡の平均アスペクト比を相加平均した値を示す。
【００４９】
ＡＲａｖｅ−ＳＡＲａｖｅが大きいほど、フェノール樹脂発泡板の表層部の気泡が横長で、面内方向の収縮が生じにくい傾向がある。ＡＲａｖｅ−ＳＡＲａｖｅが０を超えていれば、表面の寸法安定性がより優れる。
ＡＲａｖｅ−ＳＡＲａｖｅは、表面の寸法安定性の点から、０以上が好ましく、０．０５０
以上がより好ましい。０未満であると、フェノール樹脂発泡板の断面中央部の寸法安定性に優れるものの、フェノール樹脂発泡板の表面に収縮が発生し、面材にしわが発生する恐れがある。
ＡＲａｖｅ−ＳＡＲａｖｅの上限は特に限定されないが、フェノール樹脂発泡板の断面中央部の収縮の点から、０．２５０以下が好ましく、０．２００以下がより好ましい。０．２５０を超えると、フェノール樹脂発泡板の収縮率が表層の中央部とで相対的な差が大きくなっており、フェノール樹脂発泡板の厚さ方向の断面中央部が収縮して凹みが発生する恐れがある。
【００５０】
ＡＲａｖｅ、（ＡＲｍａｘ−ＡＲａｖｅ）／ＡＲａｖｅ、ＡＲａｖｅ−ＳＡＲａｖｅはそれぞれ、発泡性フェノール樹脂組成物の組成や特性、フェノール樹脂発泡板の製造条件等により調整できる。
例えば、発泡性フェノール樹脂組成物の粘度が高くなるほど、発泡時に気泡が横方向に成長しやすく、ＡＲａｖｅ、ＡＲｍａｘ、ＳＡＲａｖｅが小さくなる傾向がある。
発泡性フェノール樹脂組成物の粘度は、例えば発泡剤の種類や組成、によって調整できる。例えば前述のように、発泡剤として、ハロゲン化不飽和炭化水素と炭化水素とを併用すると、ハロゲン化不飽和炭化水素を単独で用いる場合に比べて、発泡性フェノール樹脂組成物の粘度が高くなる傾向がある。
また、界面活性剤の種類の調整により気泡形状に異方性を持たせる、発泡剤のうち可塑効果のあるもの（ハロゲン化不飽和炭化水素、塩素化飽和炭化水素等）の量を増やす、発泡性フェノール樹脂組成物の温度や硬化速度を上げる等によっても気泡を横方向に成長しやすくすることができる。
ＡＲａｖｅ、（ＡＲｍａｘ−ＡＲａｖｅ）／ＡＲａｖｅ、ＡＲａｖｅ−ＳＡＲａｖｅを製造条件により調整する方法については後で説明する。
【００５１】
本発明のフェノール樹脂発泡板の独立気泡率は、通常８５％以上であり、９０％以上であることがより好ましい。
独立気泡率は、ＪＩＳ  Ｋ  ７１３８：２００６に準拠して測定される。
【００５２】
本発明のフェノール樹脂発泡板における平均気泡径は、１５０μｍ以下であることが好ましく、４０〜１２０μｍがより好ましく、５０〜１００μｍがさらに好ましい。平均気泡径が上記上限値以下であれば、気泡内での対流や輻射が抑制され、フェノール樹脂発泡板の熱伝導率が低く、断熱性がより優れる。
【００５３】
フェノール樹脂発泡板の平均気泡径は、発泡剤の種類および組成、レゾール型フェノール樹脂を合成する際のフェノールとホルムアルデヒドとの比、酸触媒の量（硬化速度、架橋度、架橋後の伸長粘度）、界面活性剤の種類、発泡条件（加熱温度、加熱時間等）等により調整できる。
【００５４】
本発明のフェノール樹脂発泡板の熱伝導率は、０．０２０Ｗ／ｍ・Ｋ以下であることが好ましく、０．０１９Ｗ／ｍ・Ｋ以下がより好ましい。熱伝導率が上記上限値であれば、断熱性に優れる。
【００５５】
フェノール樹脂発泡板の熱伝導率は、平均気泡径、独立気泡率が大きく寄与するが、発泡剤の種類および組成、レゾール型フェノール樹脂を合成する際のフェノールとホルムアルデヒドとの比、酸触媒の量、界面活性剤の種類等により調整できる。例えば、上記のとおり、平均気泡径が小さいほど、フェノール樹脂発泡板の熱伝導率が低い傾向がある。また、界面活性剤がシリコーン系界面活性剤、特に末端が−ＯＨであるポリエーテル鎖を有するものである場合、他の界面活性剤を用いる場合に比べて、熱伝導率が低い傾向がある。
【００５６】
本発明のフェノール樹脂発泡板は、制限酸素指数（Ｌｉｍｉｔｅｄ  Ｏｘｙｇｅｎ  Ｉｎｄｅｘ；以下「ＬＯＩ」ともいう。）が２８％以上であることが好ましく、３０％以上がより好ましい。
ＬＯＩは、規定の条件下で、試料が有炎燃焼を維持するのに必要な２３℃±２℃の酸素と窒素との混合ガスの最小酸素濃度％（体積分率）であり、燃焼性の指標である。ＬＯＩが大きいほど燃焼性が低いことを示し、一般に、ＬＯＩが２６％以上であれば難燃性を有すると判断されている。
【００５７】
フェノール樹脂発泡板のＬＯＩは、発泡剤の種類および組成、界面活性剤の種類、難燃剤の種類および組成とその量等により調整できる。例えば、発泡剤中の可燃性の発泡剤の含有量が少ない（ハロゲン化不飽和炭化水素の含有量が多い）ほど、ＬＯＩが高い。また、界面活性剤がシリコーン系界面活性剤、特に末端が−ＯＨであるポリエーテル鎖を有するものであれば、他の界面活性剤を用いる場合に比べて、ＬＯＩが高い傾向がある。さらに、リン系難燃剤等を添加することでＬＯＩを高くすることができる。
【００５８】
本発明のフェノール樹脂発泡板の密度（ＪＩＳ  Ａ  ９５１１：２００９）は、１０ｋｇ／ｍ３以上であることが好ましく、２０〜１００ｋｇ／ｍ３がより好ましい。
本発明のフェノール樹脂発泡板の脆性（ＪＩＳ  Ａ  ９５１１：２００９）は、２０％以下であることが好ましく、１０〜１８％がより好ましい。
【００５９】
本発明のフェノール樹脂発泡板の片面または両面に、面材が設けられていてもよい。
面材としては、特に制限されず、ガラス繊維不織布、スパンボンド不織布、アルミニウム箔張不織布、金属板、金属箔、合板、珪酸カルシウム板、石膏ボードおよび木質系セメント板の中から選ばれる少なくとも１種が好適である。
面材は、フェノール樹脂発泡板の片面に設けられてもよく、両面に設けられてもよい。
両面に設けられる場合、各面材は、同じものであってもよいし、異なるものであってもよい。
【００６０】
（フェノール樹脂発泡板の製造方法）
本発明のフェノール樹脂発泡板は、上記発泡性フェノール樹脂組成物を発泡、硬化させることにより製造できる。
本発明のフェノール樹脂発泡板の製造は、公知の発泡成形法を利用して行うことができる。以下に一例を挙げる。
【００６１】
この例では、吐出装置と、吐出装置の下流側に配置された発泡成形装置と、発泡成形装置の下流側に配置された切断装置とを備える製造システムを用いる。
吐出装置は、フェノール樹脂等の原料を混合する混合部と、混合された原料（発泡性フェノール樹脂組成物）を吐出するための、流れ方向と直交する方向に沿って配置された複数のノズルとを備える。
発泡成形装置は、フレーム部および加熱手段を備える。フレーム部は、フェノール樹脂発泡板の断面形状に対応した空間が形成されるように上下左右に配置されたコンベア（下部コンベア、上部コンベア、左側コンベア、右側コンベア）を備える。下部コンベアおよび上部コンベアによって、上下方向の発泡が規制され、左側コンベアおよび右側コンベアによって、左右方向の発泡が規制されるようになっている。加熱手段によって、フレーム部を通過する発泡性フェノール樹脂組成物を加熱し、発泡、硬化できるようになっている。かかる発泡成形装置としては、例えば、特開２０００−２１８６３５号公報に記載のものが挙げられる。
【００６２】
この製造システムにおいて、まず、吐出装置と発泡成形装置との間に第一の面材を連続的に供給する。吐出装置にてフェノール樹脂等を混合して発泡性フェノール樹脂組成物を調製し、複数のノズルから第一の面材上に吐出する。その上に第二の面材を積層して発泡成形装置のフレーム部に導入し、３０〜９５℃で加熱する。これにより、第一の面材と第二の面材との間で発泡性フェノール樹脂組成物が発泡、硬化して、フェノール樹脂発泡シートが形成される。このフェノール樹脂発泡シートを発泡成形装置から導出し、切断装置で任意の長さに切断する。これにより、一方の面に第一の面材が、他方の面に第二の面材が積層したフェノール樹脂発泡板が得られる。
【００６３】
かかる製造方法において、第一の面材上に吐出された発泡性フェノール樹脂組成物は、発泡成形装置に導入される前にある程度発泡するが、このとき、なるべく横方向（ＴＤ方向）に広がらないようにすると、その後、発泡成形装置で表面付近の気泡が上下方向に押しつぶされて、気泡のアスペクト比が小さくなり、（ＡＲｍａｘ−ＡＲａｖｅ）／ＡＲａｖｅやＡＲａｖｅ−ＳＡＲａｖｅが大きくなる傾向およびＡＲａｖｅが小さくなる傾向がある。
例えば、ノズルの間隔を広くする（一定の幅あたりのノズルの本数を少なくする）、吐出口が縦長の楕円形状のノズルを使用する、吐出装置から発泡成形装置までの距離を短く発泡性フェノール樹脂組成物が広がる前に発泡成形装置内に導入させたりする等により、発泡性フェノール樹脂組成物の広がりを抑えることができる。
【実施例】
【００６４】
次に、実施例により本発明をさらに詳細に説明するが、本発明はこれらの例によって何ら限定されるものではない。
後述の実施例および比較例で用いた測定・評価方法を以下に示す。
【００６５】
（平均気泡径）
フェノール樹脂発泡板の厚さ方向のほぼ中央から試験片を切出した。試験片の厚さ方向の切断面を５０倍拡大で撮影した。撮影された画像に、長さ９ｃｍの直線を４本引いた。
この際、ボイド（２ｍｍ２以上の空隙）を避けるように直線を引いた。各直線が横切った気泡の数（ＪＩＳ  Ｋ６４００−１：２００４に準じて測定したセル数）を直線毎に計数し、直線１本当たりの平均値を求めた。気泡の数の平均値で１８００μｍを除し、求められた値を平均気泡径とした。
【００６６】
（熱伝導率）
ＪＩＳ  Ａ  ９５１１：２００９に準拠してフェノール樹脂発泡板の熱伝導率を測定した。測定は、同じ試料について２回実施した。
【００６７】
（密度）
ＪＩＳ  Ａ  ９５１１：２００９に準拠してフェノール樹脂発泡板の密度を測定した。
【００６８】
（圧縮強度）
ＪＩＳ  Ｋ  ７２２０により、フェノール樹脂発泡板圧縮強度を測定した。
【００６９】
（ＬＯＩ）
ＪＩＳ  Ｋ  ７２０１−２：２００７に準拠してフェノール樹脂発泡板の酸素指数（ＬＯＩ）を測定した。
【００７０】
（ＡＲ特性）
以下の手順でフェノール樹脂発泡板のＡＲ特性を測定した。
各例で得たフェノール樹脂発泡板（厚み約４５ｍｍ）について、図１に示すように、流れ方向（ＭＤ方向）の任意の位置で、幅方向（ＴＤ方向）の中央部および両側の縁部の３か所を切り出し、第一の面材および第二の面材を剥がして３つの試験片Ｃ、Ｇ、Ｍ（幅約２５ｍｍ×長さ約２５ｍｍ×厚み約４５ｍｍ）を得た。
得られた３つの試験片Ｃ、Ｇ、Ｍをそれぞれ、図２に示すように、厚み方向に略５等分（厚み約８〜９ｍｍ）になるよう線引きし、第一の面材側から順に「下」、「下中」、「中」、「上中」、「上」の領域とした。
「下」、「下中」、「中」、「上中」、「上」の各領域の気泡のアスペクト比を以下の手順で測定した。
各領域の流れ方向と直交する厚み方向の断面の中心部を倍率１００倍で撮影し、撮影された画像に、長さ１８００μｍ相当の直線を、縦方向に２本、横方向に２本引いた。縦方向に引いた直線が横切った気泡の直線上の径を測定し、その結果から体積平均径を算出して厚み方向における気泡径とした。横方向に引いた直線が横切った気泡の直線上の径を測定し、その結果から体積平均径を算出して、厚み方向と直交する方向における気泡径とした。これらの気泡径からアスペクト比を算出した。
「下」、「上」それぞれの表層部（「下表面」、「上表面」）のアスペクト比を以下の手順で測定した。
各領域について、流れ方向と直交する厚み方向の断面の面材との境界付近を、画像中に境界部分（フェノール樹脂発泡板１の表面）が入るように、倍率１００倍で撮影し、撮影された画像に、長さ１８００μｍ相当の直線を、縦方向に２本、横方向に２本引き、上記と同様にして、厚み方向における気泡径および厚み方向と直交する方向における気泡径を求め、アスペクト比を算出した。
【００７１】
試験片Ｃ、Ｇ、Ｍそれぞれの「下表面」のアスペクト比を相加平均し、その値を「下表面」の気泡の平均アスペクト比とした。「下」、「下中」、「中」、「上中」、「上」、「上表面」についても同様にして気泡の平均アスペクト比を求めた。
「下表面」、「下」、「下中」、「中」、「上中」、「上」、「上表面」それぞれの気泡の平均アスペクト比を相加平均することでＡＲａｖｅを算出した。
「下表面」、「下」、「下中」、「中」、「上中」、「上」、「上表面」それぞれの気泡の平均アスペクト比のうち、最も大きい平均アスペクト比をＡＲｍａｘとした。
「下表面」、「上表面」それぞれの気泡の平均アスペクト比を相加平均し、その値をＳＡＲａｖｅとした。
【００７２】
（表面の寸法安定性）
フェノール樹脂発泡板を、成形後に２３℃・湿度５０％下に保管して１週間経過したときの、フェノール樹脂発泡板表面の面材の状態を目視で観察し、以下の基準で評価した。
○（優良）：面材にしわがなかった。
△（可）：面材にわずかなしわが見られたが許容範囲内であった。
×（不良）：面材に顕著なしわが見られた。
【００７３】
＜実施例１＞
液状レゾール型フェノール樹脂（旭有機材工業株式会社製、商品名：ＰＦ−３３９）１００質量部と、界面活性剤（シリコーン系界面活性剤、東レ・ダウコーニング社製「品番ＳＨ１９３」、ポリエーテル鎖の末端：−ＯＨ）４質量部と、ホルムアルデヒドキャッチャー剤（尿素）４質量部とを混合した後、２０℃で８時間放置した。
得られた混合物１０８質量部と、発泡剤（ＨＦＯ−１３３６ｍｚｚ−Ｚ：イソペンタン＝５０：５０（質量比）の混合物）１０．５質量部と、酸触媒（パラトルエンスルホン酸とキシレンスルホン酸の混合物）１５．０質量部とを混合して発泡性フェノール樹脂組成物を調製した。
この発泡性フェノール樹脂組成物を、ＴＤ方向に８本配置されたノズル（吐出口の直径：縦３０ｍｍ、横１０ｍｍ）から、連続的に走行させている第一の面材（材質：ガラス繊維混抄紙）上に吐出させ、その上に第二の面材（材質：ガラス繊維混抄紙）を重ねて、厚さ４５ｍｍ、幅１０００ｍｍとなるように抑え、これを７０℃で３００秒間加熱して発泡成形した。得られたシートを長さ９１０ｍｍに切断してフェノール樹脂発泡板を作製した。
【００７４】
＜比較例１＞
発泡剤を表１に示す組成のものに変更し、国際公開２０１４／１３３０２３号に記載されているような ノズル（吐出口の直径：縦１０ｍｍ、横１０ｍｍ）を１６本配置したこと以外は実施例１と同様にしてフェノール樹脂発泡板を作製した。表１中、発泡剤の比率は質量比である（以下同様）。
【００７５】
＜実施例２＞
発泡剤を表１に示す組成のものに変更した以外は実施例１と同様にしてフェノール樹脂発泡板を作製した。
【００７６】
＜実施例３＞
発泡剤を表１に示す組成のものに変更した以外は実施例１と同様にしてフェノール樹脂発泡板を作製した。
【００７７】
＜比較例２＞
発泡剤を表１に示す組成のものに変更し、ノズルを国際公開２００９／６６６２１号の様なスリットダイに変更したこと以外は比較例１と同様にしてフェノール樹脂発泡板を作製した。
【００７８】
＜実施例４＞
発泡剤を表１に示す組成のものに変更した以外は実施例１と同様にしてフェノール樹脂発泡板を作製した。
【００７９】
＜実施例５＞
発泡剤を表１に示す組成のものに変更した以外は実施例１と同様にしてフェノール樹脂発泡板を作製した。
【００８０】
＜実施例６＞
発泡剤を表１に示す組成のものに変更した以外は実施例１と同様にしてフェノール樹脂発泡板を作製した。
【００８１】
各例で得られたフェノール樹脂発泡板について、ＡＲ特性、平均気泡径、熱伝導率、密度、圧縮強度、ＬＯＩを測定し、表面の寸法安定性を評価した。結果を表２に示す。
【００８２】
【表１】
2017075313.tif 000003
【００８３】
【表２】
2017075313.tif 000004
【００８４】
上記結果に示すとおり、式（１）、（２）を満たす実施例１〜６のフェノール樹脂発泡板は、熱伝導率も充分に高く、断熱性に優れていた。また、実施例１〜６のフェノール樹脂発泡板は、表面の寸法安定性にも優れていた。
一方、式（２）を満たさない比較例１、２のフェノール樹脂発泡板は、表面の寸法安定性に劣っていた。
【産業上の利用可能性】
【００８５】
本発明のフェノール樹脂発泡板にあっては、断熱性および表面の寸法安定性に優れる。
したがって、産業上大いに有用であり、集合住宅、戸建住宅、倉庫等、高い断熱性を求められる建造物用の断熱材として特に有用である。
【図１】
2017075313.tif 000005
【図２】
2017075313.tif 000006
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
ハロゲン化不飽和炭化水素および炭化水素を含む発泡剤を含むフェノール樹脂発泡板であって、
前記発泡剤中のハロゲン化不飽和炭化水素の比率が５０質量％以上であり、
平均気泡径が５０〜１００μｍであり、
以下の式（１）、（２）および（３）を満たすことを特徴とするフェノール樹脂発泡板。
０．８≦ＡＲａｖｅ≦１．５    ・・・（１）
（ＡＲｍａｘ−ＡＲａｖｅ）／ＡＲａｖｅ＞０．１８    ・・・（２）
ＡＲａｖｅ−ＳＡＲａｖｅ＞０    ・・・（３）
ここで、ＡＲａｖｅは、前記フェノール樹脂発泡板を厚み方向に切断した断面を、厚み方向に５つの領域に区分し、前記５つの領域それぞれの中心部、および前記５つの領域のうちの両端の２つの領域それぞれの表層部の７か所について、気泡の平均アスペクト比を測定し、相加平均した値を示し、
ＡＲｍａｘは、前記７か所それぞれの平均アスペクト比のうちの最大値を示し、
アスペクト比は、［厚み方向における気泡径（μｍ）］／［厚み方向と直交する方向における気泡径（μｍ）］で求められる値を示し、
ＳＡＲａｖｅは、前記５つの領域のうちの両端の２つの領域それぞれの表層部の気泡の平均アスペクト比を相加平均した値を示す。
【手続補正２】
【補正対象書類名】明細書
【補正対象項目名】００６４
【補正方法】変更
【補正の内容】
【００６４】
次に、実施例により本発明をさらに詳細に説明するが、本発明はこれらの例によって何ら限定されるものではない。
後述の実施例および比較例で用いた測定・評価方法を以下に示す。
以下の実施例４〜６は、参考例である。